(57)【特許請求の範囲】
【請求項１】
シングルサイト触媒を用いて製造された、引張弾性率が３×１０３ｋｇｆ／ｃｍ２以下であるオレフィン系共重合体（Ａ）およびエチレン含量が２０〜６０モル％でケン化度が９５％以上のエチレン−ビニルエステル共重合体ケン化物（Ｂ）からなり、エチレン−ビニルエステル共重合体ケン化物（Ｂ）のマトリックス中にオレフィン系共重合体（Ａ）からなる樹脂粒子が分散しており、かつ下記式（１）を満たす樹脂組成物。
１０／９０≦｛（Ｂ）の重量｝／｛（Ａ）の重量｝≦５０／５０  （１）
【請求項２】
オレフィン系共重合体（Ａ）のメルトフローレートＭａとエチレン−ビニルエステル共重合体ケン化物（Ｂ）のメルトフローレートＭｂの比が下記式（２）を満たす請求項１に記載の樹脂組成物。
０．０１≦Ｍａ／Ｍｂ≦０．８  （２）
【請求項３】
カルボン酸変性ポリオレフィン（Ｃ）を含み、かつ下記式（３）を満足する請求項１または２に記載の樹脂組成物。
０．１／９９．９≦Ｘ≦２０／８０  （３）
但し、Ｘ＝｛（Ｃ）の重量｝／｛（Ａ）と（Ｂ）の合計重量｝
【請求項４】
オレフィン系共重合体（Ａ）の分子量分布Ｍｗ／Ｍｎが４以下である請求項１ないし３のいずれかに記載の樹脂組成物。
【請求項５】
オレフィン系共重合体（Ａ）がα−オレフィンの炭素数が３〜８であり、密度が０．８５〜０．９０ｇ／ｃｍ３であるエチレン−α−オレフィン共重合体である請求項１ないし４のいずれかに記載の樹脂組成物。
【請求項６】
オレフィン系重合体（Ａ）がプロピレンを主成分とし、エチレンまたは炭素数が４〜８であるα−オレフィンを副成分とするプロピレン系共重合体であって、密度が０．８５〜０．９０ｇ／ｃｍ３である請求項１ないし４のいずれかに記載の樹脂組成物。
【請求項７】
請求項１ないし６のいずれかに記載の樹脂組成物からなるパッキング材。
【請求項８】
請求項７に記載のパッキング材を用いた包装容器。
【発明の詳細な説明】
【０００１】
【発明の属する技術分野】
本発明は、柔軟性、ガスバリア性、およびフレーバーバリア性に優れた樹脂組成物、それからなるパッキング材およびそれを用いた包装容器に関する。
【０００２】
【従来の技術】
近年、消費者の要求の向上に伴って、濃縮、還元操作を行わず香気成分（フレーバー）を含んだままで消費者に供する、いわゆるストレート果汁飲料が急速に普及している。このようなストレート果汁用も含め、各種飲料容器においては、容器本体と口部を密封する王冠部の間に内容物の漏出を防止するためのパッキングが用いられている。かかるパッキングは、その目的を達成するために一定以上の柔軟性が要求され、通常、適当な引張弾性率のジエン系、オレフィン系、ウレタン系、シリコン系といった各種のエラストマーが使用されている。
【０００３】
しかしながら、ジエン系、オレフィン系、ウレタン系、シリコン系等の各種のエラストマーは、一般的にガスバリア性に劣り香気成分を吸着しやすいので、内容物の香気成分が減少して風味が低下するという問題が生じており、折角のストレート果汁の風味を損ねる結果になっている。
【０００４】
また真空採血管や注射液のバイアル瓶のような各種医療用の容器においても、内容物の変質の防止は重要な課題であるが、容器本体の口部を密封するためのパッキングとしては、上記飲料容器と同様に適当な引張弾性率のジエン系、オレフィン系、ウレタン系、シリコン系等の各種のエラストマーが使用されている。
【０００５】
しかしながら、かかるエラストマーからなるパッキングはガスバリア性に劣るので、真空採血管の真空度や注射液の品質を保てる期間が限られたり、またパッキングの厚みを大きくする必要から注射針を貫通させるのが容易でなくなるといった問題を有している。さらに、内容物の医薬品や血液成分によってはパッキングのエラストマーに吸着されてしまう恐れもある。
【０００６】
エチレン−ビニルエステル共重合体ケン化物（以下ＥＶＯＨと略すことがある）は、溶融成形が可能で、ガスバリア性に優れた材料として、食品、医薬品等の各種包装容器に広く用いられている。また、ＥＶＯＨは香気成分を吸着しにくく、かかる香気成分を含む内容物の包装に当たって、内容物に触れる部分にＥＶＯＨを用いて香気成分の吸着を防止できることは米国特許第４７０１３６０号公報（特開昭６３−３９５０号公報）に記載された通りである。
【０００７】
しかしながら、ＥＶＯＨは一般的に柔軟性に欠け、剛直な樹脂であるためパッキング材用途にそのまま用いることはできない。ＥＶＯＨに柔軟性を付与する方策として、ＥＶＯＨに各種エラストマーを配合する方法が知られているが、エラストマーの配合量が少なければ、弾性率が高すぎてパッキングとして使用することができず、エラストマーの配合量が多すぎれば、ガスバリア性、フレーバーバリア性が悪化し、柔軟性とガスバリア性、フレーバーバリア性の両立は困難であった。
【０００８】
【本発明が解決しようとする課題】
本発明は、特定のＥＶＯＨと特定のオレフィン系共重合体を、特定のメルトフローレート（ＭＦＲ）比率、重量比率等を採用して配合し、特定の分散形態にすることによって、柔軟性、ガスバリア性およびフレーバーバリア性に優れた樹脂組成物、それからなるパッキング材およびそれを用いた包装容器を提供しようとするものである。
【０００９】
【課題を解決するための手段】
上記目的は、シングルサイト触媒を用いて製造された、引張弾性率が３×１０３ｋｇｆ／ｃｍ２以下であるオレフィン系共重合体（Ａ）およびエチレン含量が２０〜６０モル％でケン化度が９５％以上のエチレン−ビニルエステル共重合体ケン化物（Ｂ）からなり、エチレン−ビニルエステル共重合体ケン化物（Ｂ）のマトリックス中にオレフィン系共重合体（Ａ）からなる樹脂粒子が分散しており、かつ下記式（１）を満たす樹脂組成物、それからなるパッキング材あるいはそれを用いた包装容器を提供することによって達成される。
１０／９０≦｛（Ｂ）の重量｝／｛（Ａ）の重量｝≦５０／５０  （１）
【００１０】
ここで、オレフィン系共重合体（Ａ）のメルトフローレートＭａとエチレン−ビニルエステル共重合体ケン化物（Ｂ）のメルトフローレートＭｂの比が下記式（２）を満たすこと、あるいはカルボン酸変性ポリオレフィン（Ｃ）を含み、かつ下記式（３）を満足することが好適である。
０．０１≦Ｍａ／Ｍｂ≦０．８      （２）
０．１／９９．９≦Ｘ≦２０／８０      （３）
但し、Ｘ＝｛（Ｃ）の重量｝／｛（Ａ）と（Ｂ）の合計重量｝
【００１１】
また、オレフィン系共重合体（Ａ）の分子量分布Ｍｗ／Ｍｎが４以下であること、さらにオレフィン系共重合体（Ａ）がα−オレフィンの炭素数が３〜８であり、密度が０．８５〜０．９０ｇ／ｃｍ３であるエチレン−α−オレフィン共重合体であること、またはプロピレンを主成分とし、エチレンまたは炭素数が４〜８であるα−オレフィンを副成分とするプロピレン系共重合体であって、密度が０．８５〜０．９２ｇ／ｃｍ３であることも好適である。
【００１２】
【発明の実施の形態】
本発明で用いられるオレフィン系共重合体（Ａ）は、原料モノマーの主成分としてオレフィン単量体を用いた重合体であって、ＪＩＳ、Ｋ７１１３「プラスチックの引張試験方法」に記載された方法で測定した、引張弾性率が３×１０3ｋｇｆ／ｃｍ2以下のものである。
オレフィン系共重合体（Ａ）の主成分となるオレフィン単量体としては特に限定されるものではないが、エチレン、プロピレン、１−ブテン、イソブテン、１−ペンテン、１−ヘキセン、１−ヘプテン、１−オクテン、３−メチル−１−ブテン、４−メチル−１−ペンテン、４，４−ジメチル−１−ペンテン等が挙げられる。なかでも、コストの面からエチレン、プロピレンを主体とするオレフィン共重合体が好ましい。
【００１３】
上記主成分となるオレフィン単量体と共重合される成分についても特に限定されるものではない。エチレン、プロピレン、１−ブテン、イソブテン、１−ペンテン、１−ヘキセン、１−ヘプテン、１−オクテン、３−メチル−１−ブテン、４−メチル−１−ペンテン、４，４−ジメチル−１−ペンテン等の各種α−オレフィンの他、２−ブテン等のα−オレフィン以外のオレフィンや、酢酸ビニル、（メタ）アクリル酸エステル、塩化ビニル等の官能基を有する単量体やスチレン等を共重合しても構わない。これらの内でも、共重合のしやすさやコストの面からα−オレフィンが好ましい。
【００１４】
共重合量は特に限定されるものではないが、エチレンあるいはプロピレンを主成分とするオレフィン系共重合体にあっては、引張弾性率が３×１０3ｋｇｆ／ｃｍ2以下となるように、ある程度大量に共重合する必要がある。
【００１５】
本発明で用いられるオレフィン系共重合体（Ａ）の引張弾性率は３×１０3ｋｇｆ／ｃｍ2以下である。好適には１．５×１０3ｋｇｆ／ｃｍ2以下であり、より好適には１．０×１０3ｋｇｆ／ｃｍ2以下である。引張弾性率が３×１０3ｋｇｆ／ｃｍ2を越える場合には、シール性が悪化し、パッキング材としての使用に耐えない。
【００１６】
オレフィン系共重合体（Ａ）を重合する触媒は、シングルサイト触媒である。かかるシングルサイト触媒を用いて製造されたオレフィン系共重合体（Ａ）を用いることが有効な理由は必ずしも明らかではないが、ＥＶＯＨ（Ｂ）と、シングルサイト触媒を用いて製造されたオレフィン系共重合体（Ａ）との界面において、その界面接着力が大きい、あるいは溶融時の界面張力が小さいといった効果が発現しており、それが組成物に対して良好な分散性を与えることになり、結果としてガスバリア性、フレーバーバリア性の改善に寄与しているのではないかと考えることができる。
【００１７】
シングルサイト触媒とは、活性点が均一（シングルサイト）である特長を有する触媒のことである。代表的なものとして、メタロセン系触媒があげられる。かかるメタロセン系触媒を用いてポリオレフィンの重合を行う際には、メタロセン化合物とアルミノキサンに代表される有機アルミニウム化合物を併せ用いること、あるいはメタロセン化合物と、これと反応して安定なアニオンを形成する化合物とを併せ用いることが好ましい。
【００１８】
ここで、メタロセン系遷移金属化合物としては、周期律表の第３〜１０族またはランタノイド系列の金属に、少なくとも１個のシクロペンタジエニル骨格を有する配位子がη５結合様式で配位している化合物が用いられる。金属の一例としては、チタン、ジルコニウム、ハフニウム、バナジウム、ニオブ、タンタル、クロム、ランタン、ニッケル、パラジウム、ロジウム、イリジウム等が挙げられ、特にチタン、ジルコニウム、ハフニウム、バナジウム、ニッケル、パラジウムが好ましい。
【００１９】
上記シクロペンタジエニル基または置換シクロペンタジエニル基を有する配位子としては、例えば、シクロペンタジエニル基、アルキル置換シクロペンタジエニル基、インデニル基、アルキル置換インデニル基、１，５，６，７−テトラヒドロインデニル基、アルキル置換１，５，６，７−テトラヒドロインデニル基、フルオレニル基またはアルキル置換フルオニル基等が挙げられる。これらの基の置換アルキル基はハロゲン原子、トリアルキルシリル基等で置き換えられていてもよい。これらの配位子のうちでも、シクロペンタジエニル基またはアルキル置換シクロペンタジエニル基が特に好ましい。メタロセン化合物１分子中に上記シクロペンタジエニル基を２個以上含む場合には、シクロペンタジエニル基を有する基同志がエチレン基、プロピレン基、イソプロピリデン基等のアルキレン基や、ジフェニルシリレン基、メチルフェニルシリレン基等の置換シリレン基を介して結合されていてもよい。
【００２０】
メタロセン化合物の例としては、シクロペンタジエニルチタニウムトリス（ジメチルアミド）、メチルシクロペンタジエニルチタニウムトリス（ジメチルアミド）、ビス（シクロペンタジエニル）チタニウムジクロリド、ジメチルシリルテトラメチルシクロペンタジエニル−ｔ−ブチルアミドジルコニウムジクロリド、ジメチルシリルテトラメチルシクロペンタジエニル−ｔ−ブチルアミドハフニウムジクロリド、ジメチルシリルテトラメチルシクロペンタジエニル−ｐ−ｎ−ブチルフェニルアミドジルコニウムジクロリド、メチルフェニルシリルテトラメチルシクロペンタジエニル−ｔ−ブチルアミドハフニウムジクロリド、（ｔ−ブチルアミド）（テトラメチル−シクロペンタジエニル）−１，２−エタンジイルチタンジクロリド、インデニルチタニウムトリス（ジメチルアミド）、インデニルチタニウムトリス（ジエチルアミド）、インデニルチタニウムビス（ジ−ｎ−ブチルアミド）、インデニルチタニウムビス（ジ−ｎ−プロピルアミド）などを挙げることができる。
【００２１】
その他のシングルサイト触媒の例として、金属−ジイミン錯体化合物が挙げられ、その具体例として、Ｎ，Ｎ’−ビス（ジイソプロピルフェニル）ジイミンニッケルジブロミド、Ｎ，Ｎ’−ビス（ジイソプロピルフェニル）ジイミンニッケルジクロリド、Ｎ，Ｎ’−ビス（ジイソプロピルフェニル）ジイミンニッケルジメチル、Ｎ，Ｎ’−ビス（ジイソプロピルフェニル）ジイミンパラジウムジブロミド、Ｎ，Ｎ’−ビス（ジイソプロピルフェニル）ジイミンパラジウムジクロリド、Ｎ，Ｎ’−ビス（ジイソプロピルフェニル）ジイミンパラジウムジメチル、Ｎ，Ｎ’−ビス（ジメチルフェニル）ジイミンニッケルジブロミド、Ｎ，Ｎ’−ビス（ジメチルフェニル）ジイミンニッケルジクロリド、Ｎ，Ｎ’−ビス（ジメチルフェニル）ジイミンニッケルジメチル、Ｎ，Ｎ’−ビス（ジメチルフェニル）ジイミンパラジウムジブロミド、Ｎ，Ｎ’−ビス（ジメチルフェニル）ジイミンパラジウムジクロリド、Ｎ，Ｎ’−ビス（ジメチルフェニル）ジイミンパラジウムジメチル等が挙げられる。
【００２２】
これらのシングルサイト触媒と組み合わせて使用される活性化用共触媒の例として、Ａｌ−Ｏ結合を有するアルミニウム化合物、例えば鎖状あるいは環状アルミノキサン等が挙げられる。この鎖状あるいは環状アルミノキサンは、アルキルアルミニウムと水を接触させて生成される。例えば、重合時にアルキルアルミニウムを加えておき、後に水を添加するか、あるいは、錯塩の結晶水または有機、無機化合物の吸着水とアルキルアルミニウムを反応させることで得られる。
【００２３】
ここで、アルキルアルミニウムとしては、トリエチルアルミニウム、トリイソブチルアルミニウム、ジメチルアルミニウムクロリド、ジエチルアルミニウムクロリド、メチルアルミニウムジクロリド、エチルアルミニウムジクロリド、ジメチルアルミニウムフルオリド、ジイソブチルアルミニウムハイドライド、ジエチルアルミニウムハイドライド、エチルアルミニウムセスキクロリド等が挙げられる。
【００２４】
また、メタロセン化合物と反応して安定なアニオンとなる成分としては、有機ホウ素化合物アニオン、有機アルミニウム化合物アニオン、有機ガリウム化合物アニオン、有機リン化合物アニオン、有機ケイ素化合物アニオン、有機ヒ素化合物アニオン、有機アンチモン化合物アニオン等が挙げられる。
【００２５】
重合条件は特に限定されるものではないが、チーグラー系触媒における周知の重合方法と同様の方法により通常行われる。すなわち、塊状重合、溶液重合、懸濁重合、気相重合等が挙げられ、また、これらの重合はバッチ法であっても連続法であってもよい。圧力が常圧から１００気圧、好ましくは常圧から５０気圧で、温度が０〜２５０℃、好ましくは２５〜２００℃の反応条件下に、高圧イオン重合法によって製造されるのが好ましい。
【００２６】
シングルサイト触媒を用いて製造されたオレフィン系共重合体のうちでも、特に好適なものが、α−オレフィンの炭素数が３〜８であり、密度が０．８５〜０．９０ｇ／ｃｍ3であるエチレン−α−オレフィン共重合体である。かかるエチレン−α−オレフィン共重合体は、エチレンを９２〜５０重量％、好ましくは９０〜５５重量％、より好ましくは８５〜５５重量％と炭素数が３〜８の１種または２種以上のα−オレフィンを８〜５０重量％、好ましくは１０〜４５重量％、より好ましくは１５〜４５重量％とを原料とし、シングルサイト触媒の存在下に製造されたものである。密度は好適には０．８５５〜０．８９５ｇ／ｃｍ3であり、より好適には０．８５５〜０．８９ｇ／ｃｍ3である。０．９０ｇ／ｃｍ3を越えた場合には、柔軟性が確保できず、パッキングのシール性が低下することがあり、一方０．８５ｇ／ｃｍ3未満の場合には結晶性が著しく低下し、取扱いが困難になる場合がある。
【００２７】
ここで、エチレンと共重合されるコモノマーである炭素数が３〜８のα−オレフィンとしては、プロピレン、１−ブテン、イソブテン、１−ペンテン、１−ヘキセン、１−ヘプテン、１−オクテン、３−メチル−１−ブテン、４−メチル−１−ペンテン、４，４−ジメチル−１−ペンテン等が挙げられる。これらのα−オレフィンは単独で使用してもよく、二種以上を組み合わせて使用してもよい。中でも、１−ブテン、イソブテン、１−ペンテン、１−ヘキセン、４−メチル−１−ペンテン、１−オクテンがモノマーコストが安く、共重合組成を幅広く制御できる点から好ましい。
なお、炭素数が３以下の時には、共重合による融点の降下の割には柔軟性が向上せず好ましくない場合があるので、より好適な炭素数は４〜８である。また、炭素数が９以上の場合にはモノマーコストが高くなると同時に、重合時の共重合反応性が低く、共重合体中への導入が困難な点で好ましくない場合がある。
【００２８】
また、シングルサイト触媒を用いて製造されたオレフィン系共重合体のうちで、特に好適なもう一つの樹脂が、プロピレンを主成分とし、エチレンまたは炭素数が４〜８であるα−オレフィンを副成分とするプロピレン系共重合体であって、密度が０．８５〜０．９０ｇ／ｃｍ3であるものである。かかるプロピレン系共重合体は、プロピレンを９５〜５０重量％、好ましくは９０〜５５重量％、より好ましくは８５〜６０重量％と、エチレンまたは炭素数が４〜８の１種または２種以上のα−オレフィンを５〜５０重量％、好ましくは１０〜４５重量％、より好ましくは１５〜４０重量％とを原料とし、シングルサイト触媒の存在下に製造されたものである。密度は好適には０．８５〜０．８９５ｇ／ｃｍ3であり、より好適には０．８５５〜０．８９ｇ／ｃｍ3である。０．９０ｇ／ｃｍ3を越えた場合には、柔軟性が確保できず、パッキングのシール性が低下することがあり、一方０．８５ｇ／ｃｍ3未満の場合には結晶性が著しく低下し、取扱いが困難になる場合がある。
【００２９】
ここで、プロピレンと共重合されるコモノマーである炭素数が４〜８のα−オレフィンとしては、１−ブテン、イソブテン、１−ペンテン、１−ヘキセン、１−ヘプテン、１−オクテン、３−メチル−１−ブテン、４−メチル−１−ペンテン、４，４−ジメチル−１−ペンテン等が挙げられる。これらのα−オレフィンは単独で使用してもよく、二種以上を組み合わせて使用してもよい。中でも、１−ブテン、イソブテン、１−ペンテン、１−ヘキセン、４−メチル−１−ペンテン、１−オクテンがモノマーコストが安く、共重合組成を幅広く制御できる点から好ましい。また、同様の理由からエチレンを共重合することも好ましい。なお、炭素数が９以上の場合にはモノマーコストが高くなると同時に、重合時の共重合反応性が低く、共重合体中への導入が困難な点で好ましくない場合がある。
【００３０】
上述のオレフィン系共重合体（Ａ）のＪＩＳ  Ｋ７２１０に基づくメルトフローレート（ＭＦＲ）（２１０℃、２１６０ｇ荷重下）は特に限定されるものではないが、好ましくは０．０１〜５０ｇ／１０分、より好ましくは０．１〜３０ｇ／１０分である。
【００３１】
さらに、本発明のオレフィン系共重合体（Ａ）の分子量分布Ｍｗ／Ｍｎが４以下であることが好ましい。かかる範囲にあることで、良好なガスバリア性、フレーバーバリア性を得ることができる。
【００３２】
また、ＥＶＯＨ（Ｂ）とはエチレン−ビニルエステル共重合体ケン化物であり、エチレン含有量は２０〜６０モル％、好適には２５〜５０モル％、最適には３０〜４０モル％の範囲から、またビニルエステル成分のケン化度は９５％以上、好適には９８％以上、最適には９９％以上から選ばれる。またＥＶＯＨ（Ｂ）の融点は限定されるものではないが、好ましくは１２５〜２２０℃、最適には１３５〜２００℃から選ばれる。エチレン含有量が上記範囲を下回り、融点が上記範囲を上回る場合は、溶融成形性が悪く、一方エチレン含有量が上記範囲を上回り、融点が上記範囲を下回る場合は、ガスバリア性およびフレーバーバリア性が不足する。また、ケン化度が上記範囲を下回る場合は、ガスバリア性およびフレーバーバリア性が悪化するとともに、熱安定性も悪くなリゲル・ブツの発生量が増える。
【００３３】
なお、ＥＶＯＨのエチレン含有量およびケン化度は、核磁気共鳴（ＮＭＲ）法により、また融点は示差熱分析（ＤＳＣ）法（スキャンニングスピード１０℃／分）により求めることができる。
また、本発明に用いるＥＶＯＨの好適なメルトフローレート（ＭＦＲ）（２１０℃、２１６０ｇ荷重下）は０．１〜１００ｇ／１０ｍｉｎ．、最適には０．５〜５０ｇ／１０ｍｉｎ．である。
【００３４】
ＥＶＯＨ製造時に用いるビニルエステルとしては酢酸ビニルが代表的なものとしてあげられるが、その他の脂肪酸ビニルエステル（プロピオン酸ビニル、ピバリン酸ビニルなど）も使用できる。
【００３５】
また、ＥＶＯＨ（Ｂ）に共重合成分としてビニルシラン化合物０．０００２〜０．２モル％を含有する場合にはＥＶＯＨ（Ｂ）の溶融粘性が改善され、ブレンドに際し分散性が改善されるだけでなく、均質な共押出多層フィルムの製造の面でも有効である。ここで、ビニルシラン系化合物としては、たとえばビニルトリメトキシシラン、ビニルトリエトキシシラン、ビニルトリ（β−メトキシ−エトキシ）シラン、γ−メタクリルオキシプロピルメトキシシランが挙げられる。なかでも、ビニルトリメトキシシラン、ビニルトリエトキシシランが好適に用いられる。
【００３６】
また、ＥＶＯＨ（Ｂ）をホウ素化合物で処理し、ホウ素を含有せしめることにより、本発明において組成物とした場合に耐屈曲性が改善されたものとなる。かかるホウ素化合物の例としては、ホウ酸、ホウ砂、水素化ホウ素ナトリウム、トリメチルホウ素、トリフェニルホウ素もしくはトリフロロボロンまたはこれらの誘導体を挙げることができる。ＥＶＯＨ（Ｂ）中のホウ素含有量は、１０〜２０００ｐｐｍ、好ましくは１００〜１０００ｐｐｍとするのがよい。
【００３７】
更に、本発明の目的が阻害されない範囲で、他の共単量体［例えば、プロピレン、ブチレン、不飽和カルボン酸又はそのエステル｛（メタ）アクリル酸、（メタ）アクリル酸メチル、（メタ）アクリル酸エチルなど｝、ビニルピロリドン（Ｎ−ビニルピロリドンなど）を共重合することも出来る。
【００３８】
また本発明においては二種以上のＥＶＯＨを配合して用いることもできるし、また本発明の目的を阻外しない範囲で熱安定剤、紫外線吸収剤、酸化防止剤、着色剤、フィラー、他の樹脂（ポリアミド、部分けん化エチレン−酢酸ビニル共重合体など）をＥＶＯＨ樹脂にブレンドすることもできる。
【００３９】
また、本発明のＥＶＯＨ（Ｂ）中のリン化合物濃度は、リン元素換算で２〜２００ｐｐｍ、好適には３〜１５０ｐｐｍ、最適には５〜１００ｐｐｍの範囲であることが好ましい。組成物中のリン濃度が２ｐｐｍより少ない場合や１００ｐｐｍより多い場合には、熱安定性に問題を生じることがある。特に、長時間にわたる成形を行なう際のブツの発生や着色の問題が発生しやすくなる。
【００４０】
ＥＶＯＨ（Ｂ）中に配合するリン化合物の種類は特に限定されるものではない。リン酸、亜リン酸等の各種の酸やその塩等を用いることができる。リン酸塩としては第１リン酸塩、第２リン酸塩、第３リン酸塩のいずれの形で含まれていても良く、そのカチオン種も特に限定されるものではないが、アルカリ金属塩、アルカリ土類金属塩であることが好ましい。中でも、リン酸２水素ナトリウム、リン酸２水素カリウム、リン酸水素２ナトリウム、リン酸水素２カリウムの形でリン化合物を添加することが好ましい。
【００４１】
さらにナトリウムイオンおよび／またはカリウムイオンを含む化合物を金属元素換算合計量でＥＶＯＨに対し１０〜５００ｐｐｍ、好適には２０〜２００ｐｐｍ含有させることも本発明の効果を増進させるために効果的である。かかる化合物としては、一価金属の脂肪族カルボン酸塩、芳香族カルボン酸塩、リン酸塩、金属錯体等があげられ、具体的には、酢酸ナトリウム、酢酸カリウム、リン酸ナトリウム、リン酸リチウム、ステアリン酸ナトリウム、ステアリン酸カリウム、エチレンジアミン四酢酸ナトリウム塩等があげられ、好適には、酢酸ナトリウム、酢酸カリウム、リン酸ナトリウム、リン酸リチウム、ステアリン酸ナトリウム、ステアリン酸カリウムがあげられる。
【００４２】
本発明の樹脂組成物において、オレフィン系共重合体（Ａ）とＥＶＯＨ（Ｂ）の重量比率（Ｂ）／（Ａ）は１０／９０〜５０／５０である。５０／５０を越えると樹脂組成物の引張弾性率が高くなりすぎ、パッキング材として用いたときにシール性が悪化する。この観点から好適には４５／５５以下であり、より好適には４０／６０以下である。一方、１０／９０未満の場合には下記のように適当なオレフィン系共重合体（Ａ）のメルトフローレートＭａとＥＶＯＨ（Ｂ）のメルトフローレートＭｂの比を設定しても、エチレン−ビニルエステル共重合体ケン化物（Ｂ）のマトリックス中にオレフィン系重合体（Ａ）からなる樹脂粒子が分散するという分散形態をとることが困難となり、好ましくない。この観点からは好適には１５／８５以上であり、より好適には２０／８０以上である。
【００４３】
本発明で用いるオレフィン系共重合体（Ａ）のメルトフローレートＭａとＥＶＯＨ（Ｂ）のメルトフローレートＭｂの比は下記式（２）を満たすことが望ましい。Ｍａ／Ｍｂが０．０１未満である場合には、両者のメルトフローレートの差が大きすぎ、両成分が良好に分散されず、ガスバリア性が低下するとともに、層内剥離等が生じやすくなる。この点から、Ｍａ／Ｍｂは好適には０．０２以上であり、より好適には０．０５以上である。また一方、Ｍａ／Ｍｂが０．８を越える場合には、上述のようにオレフィン系共重合体（Ａ）とＥＶＯＨ（Ｂ）の重量比率（Ｂ）／（Ａ）が５０／５０以下である場合、すなわちオレフィン系共重合体（Ａ）の方が多いという条件において、より少ないＥＶＯＨ（Ｂ）のマトリックス中にオレフィン系重合体（Ａ）からなる樹脂粒子が分散するという分散形態をとることが困難となる。この点から、Ｍａ／Ｍｂは好適には０．７以下であり、より好適には０．６以下である。
０．０１≦Ｍａ／Ｍｂ≦０．８      （２）
【００４４】
本発明の樹脂組成物においては、ＥＶＯＨ（Ｂ）のマトリックス中にオレフィン系重合体（Ａ）からなる樹脂粒子が分散するという分散形態をとることが極めて重要である。かかる分散形態は、上述のようなオレフィン系共重合体（Ａ）とＥＶＯＨ（Ｂ）の重量比率（Ｂ）／（Ａ）、およびオレフィン系共重合体（Ａ）のメルトフローレートＭａとＥＶＯＨ（Ｂ）のメルトフローレートＭｂの比Ｍａ／Ｍｂを同時に採用することによって初めて達成されるものである。
【００４５】
かかる分散形態をとらず、オレフィン系重合体（Ａ）のマトリックス中にＥＶＯＨ（Ｂ）からなる樹脂粒子が分散するという分散形態、あるいは両者が網目状につながっているような分散形態をとる場合には、樹脂組成物中のオレフィン系共重合体（Ａ）の部分を伝わってガスあるいは香気成分が浸入、拡散、透過していくことになり、樹脂組成物全体として良好なガスバリア性、フレーバーバリア性を得ることができない。一方、本発明のようにＥＶＯＨ（Ｂ）のマトリックス中にオレフィン系重合体（Ａ）からなる樹脂粒子が分散するという分散形態を取る場合には、ガスあるいは香気成分が浸入、拡散、透過しやすいオレフィン系共重合体（Ａ）成分が互いに寸断され、その間に、ガスバリア性、フレーバーバリア性の優れたＥＶＯＨ（Ｂ）成分が介在するため、樹脂組成物全体としては良好なガスバリア性、フレーバーバリア性を達成することができていると考えられる。
【００４６】
一方、上述のようなＥＶＯＨ（Ｂ）のマトリックス中にオレフィン系重合体（Ａ）からなる樹脂粒子が分散するという分散形態をとる限りにおいては、オレフィン系共重合体（Ａ）とＥＶＯＨ（Ｂ）の重量比率（Ｂ）／（Ａ）は、ガスバリア性あるいはフレーバーバリア性に対して大きな影響を与えないことが明らかになった。このことは、実施例において、マトリックス成分がＥＶＯＨ（Ｂ）からオレフィン系共重合体（Ａ）に変わることで、ガスバリア性、フレーバーバリア性が極めて顕著に悪化するのに対し、オレフィン系共重合体（Ａ）とＥＶＯＨ（Ｂ）の重量比率（Ｂ）／（Ａ）の変化がガスバリア性あるいはフレーバーバリア性に大きな影響を与えていないことからもうかがえる。
【００４７】
ところで、樹脂組成物全体としての柔軟性は、分散形態の影響もある程度は受けるものの、むしろオレフィン系共重合体（Ａ）とＥＶＯＨ（Ｂ）の重量比率（Ｂ）／（Ａ）の影響を大きく受けることが明らかになった。したがって、パッキング材として十分な柔軟性を得るためには上述のようなオレフィン系共重合体（Ａ）とＥＶＯＨ（Ｂ）の重量比率（Ｂ）／（Ａ）の値をとることが必要である。
【００４８】
なお、ＥＶＯＨ（Ｂ）のマトリックス中に分散しているオレフィン系共重合体（Ａ）からなる樹脂粒子の平均粒径は、５μｍ以下であることが好ましく、より好ましくは４μｍ以下であり、最適には３μｍ以下である。上記平均粒径が５μｍを超える場合には、ガスバリア性あるいはフレーバーバリア性が悪化し、本願発明の効果が低下する。
【００４９】
以上のように、少量成分であるＥＶＯＨ（Ｂ）をマトリックスとし、そのマトリックス中に多量成分であるオレフィン系共重合体（Ａ）からなる樹脂粒子が分散するという特殊な分散形態を採用することで、柔軟性と、ガスバリア性およびフレーバーバリア性との両立が達成されたものである。かかる特殊な分散形態は、上述のような特定の重量比率および特定のメルトフローレートの比を採用することによって初めて達成されたものである。
【００５０】
さらに、カルボン酸変性ポリオレフィン（Ｃ）をオレフィン系共重合体（Ａ）およびＥＶＯＨ（Ｂ）の相溶化剤として加えることによって、良好な分散性が得られ、ガスバリア性およびフレーバーバリア性の良好な組成物を得ることができる。ここでカルボン酸変性ポリオレフィン（Ｃ）とは、分子中にカルボキシル基を有するポリオレフィンのことをいい、ポリオレフィンを不飽和ジカルボン酸無水物を用いてグラフト変性したものや、オレフィン単量体と不飽和カルボン酸とを共重合させたものが例示される。
【００５１】
カルボン酸変性ポリオレフィン（Ｃ）のオレフィン成分としては、エチレン、プロピレン、１−ブテン、２−ブテンなどがあげられ、酢酸ビニル、（メタ）アクリル酸エステル等の単量体が共重合されていてもよい。これらのうちオレフィン系共重合体（Ａ）がエチレンを主たる単量体成分とする時にはカルボン酸変性ポリエチレンが、プロピレンを主たる単量体成分とする時にはカルボン酸変性ポリプロピレンが、相溶性などに優れた組成物を与え本発明の目的物を得る上で好ましい。
【００５２】
グラフト変性するのに用いる不飽和ジカルボン酸無水物としては、無水マレイン酸、無水イタコン酸、無水シトラコン酸などがあげられ、このうち無水マレイン酸が好適である。また、オレフィン単量体と共重合させる不飽和カルボン酸としてはアクリル酸、メタクリル酸などがあげられる。
【００５３】
かかるカルボン酸変性ポリオレフィン（Ｃ）の好適なメルトフローレート（ＭＦＲ）（２１０℃、２１６０ｇ荷重下）は０．１〜１００ｇ／１０分であり、さらに好適には０．５〜５０ｇ／１０分である。
【００５４】
次に、カルボン酸変性ポリオレフィン（Ｃ）と、ＥＶＯＨ（Ｂ）とオレフィン系共重合体（Ａ）の合計との重量比率（Ｃ）／｛（Ａ）＋（Ｂ）｝は好適には０．１／９９．９〜２０／８０であり、より好適には０．５／９９．５〜１５／８５、さらに好適には１／９９〜１０／９０である。０．１／９９．９未満の場合は改善効果が得られにくい。一方、２０／８０を越えるとブツ、ゲル発生など熱安定性の面で好ましくない場合があるとともに、ガスバリア性、フレーバーバリア性にも悪影響を及ぼす場合もある。
【００５５】
オレフィン系共重合体（Ａ）およびＥＶＯＨ（Ｂ）、必要によりカルボン酸変性ポリオレフィン（Ｃ）をブレンドする方法に関しては、特に限定されるものではなく、該熱可塑性樹脂をドライブレンドしてそのまま使用する、あるいは、より好適にはバンバリーミキサー、単軸又は二軸スクリュー押出し機などでペレット化、乾燥する方法等がある。ブレンドが不均一であったり、またブレンドペレット化操作時にゲル、ブツの発生、混入があるとガスバリア性あるいはフレーバーバリア性が悪化する可能性が大きいため、ブレンドペレット化操作時混練度の高い押出機を使用し、ホッパー口を窒素シールし、低温で押出しする事が望ましい。
【００５６】
しかし、より性能を発揮させるためにはオレフィン系共重合体（Ａ）および／またはＥＶＯＨ（Ｂ）にカルボン酸変性ポリオレフィン（Ｃ）をあらかじめ溶融混合し、これをオレフィン系共重合体（Ａ）および／またはＥＶＯＨ（Ｂ）に配合して、溶融混合し、成形することが好ましい。このような方法により成形することにより、ガスバリア性あるいはフレーバーバリア性が改善される。
【００５７】
性能改善の理由は定かではないが、オレフィン系共重合体（Ａ）および／またはＥＶＯＨ（Ｂ）とカルボン酸変性ポリオレフィン（Ｃ）とをあらかじめ混練した場合、両樹脂が分子オーダーで混合し、両者の特性を兼備えた組成物が作り出され、ＥＶＯＨ（Ｂ）とオレフィン系共重合体（Ａ）との相溶性が増し、その結果、３者が均一に分散し品質、成形性を改善するものと予想される。
【００５８】
本発明の樹脂組成物には、本発明の効果を増進させ、また溶融安定性等を改善するためにハイドロタルサイト系化合物、ヒンダードフェノール系、ヒンダードアミン系熱安定剤、高級脂肪族カルボン酸の金属塩（たとえば、ステアリン酸カルシウム、ステアリン酸マグネシウム等）の一種または二種以上を樹脂組成物に対し０．０１〜１重量％添加することは好適である。
【００５９】
また、本発明の樹脂組成物に必要に応じて各種の添加剤を配合することもできる。このような添加剤の例としては、酸化防止剤、可塑剤、熱安定剤、紫外線吸収剤、帯電防止剤、滑剤、着色剤、フィラー、あるいは他の高分子化合物を挙げることができ、これらを本発明の作用効果が阻害されない範囲でブレンドすることができる。添加剤の具体的な例としては次のようなものが挙げられる。
【００６０】
酸化防止剤：２，５−ジ−ｔ−ブチルハイドロキノン、２，６−ジ−ｔ−ブチル−ｐ−クレゾール、４，４’−チオビス−（６−ｔ−ブチルフェノール）、２，２’−メチレン−ビス−（４−メチル−６−ｔ−ブチルフェノール）、オクタデシル−３−（３’，５’−ジ−ｔ−ブチル−４’−ヒドロキシフェニル）プロピオネート、４，４’−チオビス−（６−ｔ−ブチルフェノール）等。
【００６１】
紫外線吸収剤：エチレン−２−シアノ−３，３’−ジフェニルアクリレート、２−（２’−ヒドロキシ−５’−メチルフェニル）ベンゾトリアゾール、２−（２’−ヒドロキシ−５’−メチルフェニル）ベンゾトリアゾール、２−（２’−ヒドロキシ−５’−メチルフェニル）ベンゾトリアゾール、２−（２’−ヒドロキシ−３’−ｔ−ブチル−５’−メチルフェニル）５−クロロベンゾトリアゾール、２−ヒドロキシ−４−メトキシベンゾフェノン、２，２’−ジヒドロキシ−４−メトキシベンゾフェノン等。
【００６２】
可塑剤：フタル酸ジメチル、フタル酸ジエチル、フタル酸ジオクチル、ワックス、流動パラフィン、リン酸エステル等。
帯電防止剤：ペンタエリスリットモノステアレート、ソルビタンモノパルミテート、硫酸化ポリオレフィン類、ポリエチレンオキシド、カーボワックス等。
滑剤：エチレンビスステアロアミド、ブチルステアレート等。
着色剤：カーボンブラック、フタロシアニン、キナクリドン、インドリン、アゾ系顔料、ベンガラ等。
充填剤：グラスファイバー、アスベスト、バラストナイト、ケイ酸カルシウム等。
【００６３】
また、他の多くの高分子化合物を本発明の作用効果が阻害されない程度にブレンドすることもできる。
【００６４】
本発明の樹脂組成物は、任意の形状に成形されて本発明の効果を活かした各種用途に用いることができる。なかでも、パッキング材は柔軟性、ガスバリア性およびフレーバーバリア性を活かすことができる好適な用途である。特に、内容物の品質保持性能が厳しく要求される包装容器のパッキング材として好適である。
例えば、食料品、医薬品あるいは血液等の生体サンプルなどを内容物とする包装容器への使用が特に好適である。具体的には、濃縮、還元操作を行わず香気成分を含んだままで消費者に供する、いわゆるストレート果汁飲料用の飲料容器、真空採血管や注射液のバイアル瓶のような各種医療用の容器等である。
【００６５】
以上のように、柔軟性、ガスバリア性およびフレーバーバリア性に優れたＥＶＯＨ組成物、およびそれからなるパッキング材やそれを用いた包装容器の提供を可能ならしめた本発明の工業的意義は極めて大きい。
【００６６】
【実施例】
以下、実施例により本発明をさらに説明するが、これにより何ら限定されるものではない。
実施例１
シングルサイト触媒を用いて製造されたオレフィン系共重合体（Ａ）としてダウケミカル製エチレン−α−オレフィン共重合体「エンゲージＥＧ８１００」｛１−オクテン２４重量％共重合品、密度０．８７ｇ／ｃｍ3、ＭＦＲ＝１．０ｇ／１０分（２１０℃、２１６０ｇ荷重）、引張弾性率０．０５×１０3ｋｇｆ／ｃｍ2、Ｍｗ／Ｍｎ＝３．７｝を７０重量部、カルボン酸変性ポリオレフィン（Ｃ）として三井石油化学製「アドマーＮＦ５００」｛無水マレイン酸グラフト変性低密度ポリエチレン、ＭＦＲ＝３．６ｇ／１０分（２１０℃、２１６０ｇ荷重）｝を５重量部をドライブレンドした後、直径４０ｍｍ、Ｌ／Ｄ＝２４、圧縮比３．８のマドック型混練部を有するスクリューを用い２１０℃で溶融押出し、２種類の樹脂からなる樹脂組成物のペレットを得た。
【００６７】
得られた２種類の樹脂からなる樹脂組成物のペレット７５重量部と、リン化合物（リン酸二水素カリウム）をリン元素換算で１００ｐｐｍ（カリウム元素換算で１２５ｐｐｍ）、ナトリウム塩（酢酸ナトリウム）をナトリウム元素換算で６５ｐｐｍ含むエチレン含有量３２モル％、ケン化度９９．６％、ＭＦＲ＝１５ｇ／１０分（２１０℃、２１６０ｇ荷重）のＥＶＯＨ（Ｂ）３０重量部を、上記と同じ装置および条件で溶融押出し、３種類の樹脂からなる樹脂組成物のペレットを得た。
得られた３種類の樹脂からなる樹脂組成物のペレットを液体窒素で冷却してから破断した破断面を走査型電子顕微鏡で観察したところ、ＥＶＯＨ（Ｂ）中にオレフィン系共重合体（Ａ）および／またはカルボン酸変性ポリオレフィン（Ｃ）の粒子が分散しており、その平均粒径（数平均値）は２．０μｍであった。
【００６８】
この樹脂組成物を中間層とし、内外層のエチレン−α−オレフィン共重合体としてチーグラー系触媒で重合された三菱化学製エチレン−α−オレフィン共重合体（ＬＬＤＰＥ）「ＵＦ４２０」、密度０．９２５ｇ／ｃｍ3、ＭＦＲ＝０．８ｇ／１０分（２１０℃、２１６０ｇ荷重）｝を用い、接着性樹脂層として三井石油化学製「アドマーＮＦ５００」｛無水マレイン酸グラフト変性線状低密度ポリエチレン、ＭＦＲ＝３．６ｇ／１０分（２１０℃、２１６０ｇ荷重）｝を用い、これらの樹脂を別々の押出機に仕込みＬＬＤＰＥ／ＡＤ／樹脂組成物／ＡＤ／ＬＬＤＰＥ（膜厚み：２０μ／５μ／２０μ／５μ／２０μ）の構成を有する全層厚み７０μの多層フィルムを３種５層の共押出フィルム成形装置により得た。押出成形はエチレン−α−オレフィン共重合体が直径６５ｍｍ、Ｌ／Ｄ＝２２の一軸スクリューを備えた押出機を２００℃の温度とし、樹脂組成物は直径４０ｍｍ、Ｌ／Ｄ＝２６の一軸スクリューを備えた押出機を２２０℃の温度とし、カルボン酸変性ポリオレフィン（Ｃ）は直径４０ｍｍ、Ｌ／Ｄ＝２６の一軸スクリューを備えた押出機を２００℃の温度として、フィードブロック型ダイ（巾６００ｍｍ）を２１０℃で運転した。
【００６９】
得られた多層フィルムを切り取り、２０℃−８５％ＲＨに湿度調整した後、酸素透過度測定装置（モダンコントロール社製、ＯＸ−ＴＲＡＮ−１０／５０Ａ）にて、底部の積層フィルムの酸素透過量を測定した。なお、かかる多層フィルムの形態で酸素透過量を測定したのは、弾性率の低い２０μｍ厚みの樹脂組成物フィルム単体では形態保持能力が小さいために測定が困難なためである。したがって、測定される酸素透過量は内外層および接着性樹脂層の酸素透過性込みの値となるが、内外層および接着性樹脂層の樹脂はＥＶＯＨに比較してガスバリア性がはるかに劣るので、中間層のガスバリア性の比較は十分に可能である。
【００７０】
また、樹脂組成物の５００μｍ厚の単層シートを、直径６５ｍｍ、Ｌ／Ｄ＝２６の一軸スクリューおよびＴダイを備えた押出機を２２０℃の温度で運転して作成した。
【００７１】
スクリュー栓つきのガラス製サンプル瓶（容量１００ｍｌ；井内盛栄堂製）中に５０ｍｌのストレート果汁「ＰＯＭストレート愛媛みかん」を入れ、その中に上記の方法で得られた単層シートを２０ｍｍ×５０ｍｍに切り出して浸漬し、スクリュー栓の内側のパッキンとガラス口部の間にアルミニウム箔を挟んで密封した。２５℃で１２日間放置した後、ジュース中に残存しているリモネン量を臭素化滴定法により定量し、当初のリモネン量からの残存比率を測定した。
【００７２】
また、上記スクリュー栓つきのガラス製サンプル瓶の、スクリュー栓の内側に組み込まれているパッキング材を取り外し、かわりに上記単層シートを丸く切り出して組み込んだ。サンプル瓶に５０ｍｌの水を入れ、上記のようにして得られたスクリュー栓で、軽く栓をした。栓を締める力はサンプル間で差がないように留意した。
続いて、手で持って大きく上下に振った。その時の内容液の漏れ具合で、下記の通り４段階に分類した。
◎（１０分間振り続けて全く漏れなかった）、○（１０分間振り続けてわずかに漏れた）、△（数分間振って漏れ始めた）、×（数回振ってすぐ漏れ始めた）
以上のサンプル試作結果、評価結果を表１にまとめて示す。
【００７３】
比較例１
実施例１において、樹脂組成物層のかわりに実施例１で用いたものと同じオレフィン系共重合体（Ａ）のみで多層フィルムおよび単層シートを作成した以外は実施例１と同様して試験をおこなった。評価結果は表１にまとめて示す。
【００７４】
比較例４
実施例１において、樹脂組成物層のかわりに実施例１で用いたものと同じＥＶＯＨ（Ｂ）のみで多層フィルムおよび単層シートを作成した以外は実施例１と同様して試験をおこなった。評価結果は表１にまとめて示す。
【００７５】
実施例２〜１２、比較例２、３、５〜１１
実施例１において、以下に示すオレフィン系共重合体（Ａ）、ＥＶＯＨ（Ｂ）およびカルボン酸変性ポリオレフィン（Ｃ）を用い、（Ａ）と（Ｂ）の配合重量比率（Ｂ）／（Ａ）を以下に示すように変えてペレットを作成した以外は実施例１と同様にして、多層フィルムおよび単層シートを作成して試験をおこなった。評価結果は表１にまとめて示す。
【００７６】
・実施例２
（Ａ）；実施例１で用いたものと同じ
（Ｂ）；リン化合物（リン酸二水素カリウム）をリン元素換算で１００ｐｐｍ（カリウム元素換算で１２５ｐｐｍ）、ナトリウム塩（酢酸ナトリウム）をナトリウム元素換算で６５ｐｐｍ含むエチレン含有量３２モル％、ケン化度９９．６％、ＭＦＲ＝３３ｇ／１０分（２１０℃、２１６０ｇ荷重）のＥＶＯＨ
（Ｃ）；実施例１で用いたものと同じ
（Ｂ）／（Ａ）＝２０／８０
【００７７】
・比較例２
（Ａ）；実施例１で用いたものと同じ
（Ｂ）；実施例１で用いたものと同じ
（Ｃ）；実施例１で用いたものと同じ
（Ｂ）／（Ａ）＝１０／９０
【００７８】
・実施例３
（Ａ）；実施例１で用いたものと同じ
（Ｂ）；実施例１で用いたものと同じ
（Ｃ）；実施例１で用いたものと同じ
（Ｂ）／（Ａ）＝２０／８０
【００７９】
・実施例４
（Ａ）；実施例１で用いたものと同じ
（Ｂ）；実施例１で用いたものと同じ
（Ｃ）；実施例１で用いたものと同じ
（Ｂ）／（Ａ）＝４０／６０
【００８０】
・比較例３
（Ａ）；実施例１で用いたものと同じ
（Ｂ）；実施例１で用いたものと同じ
（Ｃ）；実施例１で用いたものと同じ
（Ｂ）／（Ａ）＝７０／３０
【００８１】
・比較例５
（Ａ）；実施例１で用いたものと同じ
（Ｂ）；リン化合物（リン酸二水素カリウム）をリン元素換算で１００ｐｐｍ（カリウム元素換算で１２５ｐｐｍ）、ナトリウム塩（酢酸ナトリウム）をナトリウム元素換算で６５ｐｐｍ含むエチレン含有量３２モル％、ケン化度９９．６％、ＭＦＲ＝７ｇ／１０分（２１０℃、２１６０ｇ荷重）のＥＶＯＨ
（Ｃ）；実施例１で用いたものと同じ
（Ｂ）／（Ａ）＝２０／８０
【００８２】
・実施例５
（Ａ）；実施例１で用いたものと同じ
（Ｂ）；比較例５で用いたものと同じ
（Ｃ）；実施例１で用いたものと同じ
（Ｂ）／（Ａ）＝３０／７０
【００８３】
・比較例６
（Ａ）；実施例１で用いたものと同じ
（Ｂ）；リン化合物（リン酸二水素カリウム）をリン元素換算で１００ｐｐｍ（カリウム元素換算で１２５ｐｐｍ）、ナトリウム塩（酢酸ナトリウム）をナトリウム元素換算で６５ｐｐｍ含むエチレン含有量３２モル％、ケン化度９９．６％、ＭＦＲ＝３．１ｇ／１０分（２１０℃、２１６０ｇ荷重）のＥＶＯＨ
（Ｃ）；実施例１で用いたものと同じ
（Ｂ）／（Ａ）＝３０／７０
【００８４】
・実施例６
（Ａ）；実施例１で用いたものと同じ
（Ｂ）；比較例６で用いたものと同じ
（Ｃ）；実施例１で用いたものと同じ
（Ｂ）／（Ａ）＝４０／６０
【００８５】
・比較例７
（Ａ）；シングルサイト触媒で重合されたダウケミカル製エチレン−α−オレフィン共重合体「エンゲージＥＧ８２００」｛１−オクテン２４重量％共重合品、密度０．８７ｇ／ｃｍ3、ＭＦＲ＝５ｇ／１０分（２１０℃、２１６０ｇ荷重）、引張弾性率０．６×１０3ｋｇｆ／ｃｍ2、Ｍｗ／Ｍｎ＝３．８｝
（Ｂ）；比較例６で用いたものと同じ
（Ｃ）；実施例１で用いたものと同じ
（Ｂ）／（Ａ）＝４０／６０
【００８６】
・実施例７
（Ａ）；シングルサイト触媒で重合されたダウケミカル製エチレン−α−オレフィン共重合体「エンゲージＣＬ８００３」｛１−オクテン１８重量％共重合品、密度０．８８５ｇ／ｃｍ3、ＭＦＲ＝１．０ｇ／１０分（２１０℃、２１６０ｇ荷重）、引張弾性率０．９×１０3ｋｇｆ／ｃｍ2、Ｍｗ／Ｍｎ＝３．４｝
（Ｂ）；実施例１で用いたものと同じ
（Ｃ）；実施例１で用いたものと同じ
（Ｂ）／（Ａ）＝３０／７０
【００８７】
・実施例８
（Ａ）；シングルサイト触媒で重合された共重合ポリプロピレン｛１−ヘキセン１７重量％共重合品、密度０．８８ｇ／ｃｍ3、ＭＦＲ＝１．０ｇ／１０分（２１０℃、２１６０ｇ荷重）、引張弾性率０．３×１０3ｋｇｆ／ｃｍ2、Ｍｗ／Ｍｎ＝３．９｝
（Ｂ）；実施例１で用いたものと同じ
（Ｃ）；三井石油化学製無水マレイン酸グラフト変性ポリプロピレン「アドマーＱＦ５００」｛無水マレイン酸グラフト変性低密度ポリエチレン、ＭＦＲ＝３．０ｇ／１０分（２１０℃、２１６０ｇ荷重）｝
（Ｂ）／（Ａ）＝３０／７０
【００８８】
・参考例１
（Ａ）；チーグラー系触媒で重合された住友化学製エチレン−プロピレン共重合体「Ｖ０１１１」｛プロピレン２２重量％共重合品、密度０．８７ｇ／ｃｍ3、ＭＦＲ＝０．９ｇ／１０分（２１０℃、２１６０ｇ荷重）、引張弾性率０．０５×１０3ｋｇｆ／ｃｍ2、Ｍｗ／Ｍｎ＝４．３｝
（Ｂ）；実施例１で用いたものと同じ
（Ｃ）；実施例１で用いたものと同じ
（Ｂ）／（Ａ）＝３０／７０
【００８９】
・参考例２
（Ａ）；チーグラー系触媒で重合された住友化学製エチレン−α−オレフィン共重合体「エスプレンＮ０３７２」｛１−ブテン１３重量％共重合品、密度０．８９ｇ／ｃｍ3、ＭＦＲ＝３ｇ／１０分（２１０℃、２１６０ｇ荷重）、引張弾性率０．７×１０3ｋｇｆ／ｃｍ2、Ｍｗ／Ｍｎ＝４．６｝
（Ｂ）；実施例１で用いたものと同じ
（Ｃ）；実施例１で用いたものと同じ
（Ｂ）／（Ａ）＝３０／７０
【００９０】
・比較例８
（Ａ）；シングルサイト触媒で重合されたダウケミカル製エチレン−α−オレフィン共重合体「アフィニティーＦＭ１５７０」｛１−オクテン７．５重量％共重合品、密度０．９１５ｇ／ｃｍ3、ＭＦＲ＝１．０ｇ／１０分（２１０℃、２１６０ｇ荷重）、引張弾性率３．１×１０3ｋｇｆ／ｃｍ2、Ｍｗ／Ｍｎ＝３．６｝
（Ｂ）；実施例１で用いたものと同じ
（Ｃ）；実施例１で用いたものと同じ
（Ｂ）／（Ａ）＝３０／７０
【００９１】
・比較例９
（Ａ）；チーグラー系触媒で重合された三菱化学製エチレン−α−オレフィン共重合体「三菱化学ＬＬＤＰＥ  ＵＦ４２０」｛１−ヘキセン４．９５重量％共重合品、密度０．９２５ｇ／ｃｍ3、ＭＦＲ＝０．８ｇ／１０分（２１０℃、２１６０ｇ荷重）、引張弾性率３．５×１０3ｋｇｆ／ｃｍ2、Ｍｗ／Ｍｎ＝７．５｝
（Ｂ）；実施例１で用いたものと同じ
（Ｃ）；実施例１で用いたものと同じ
（Ｂ）／（Ａ）＝３０／７０
【００９２】
・比較例１０
（Ａ）；シングルサイト触媒で重合されたアイソタクチックポリプロピレン｛密度０．９０ｇ／ｃｍ3、ＭＦＲ＝１．０ｇ／１０分（２１０℃、２１６０ｇ荷重）、引張弾性率９．５×１０3ｋｇｆ／ｃｍ2、Ｍｗ／Ｍｎ＝３．８｝
（Ｂ）；実施例１で用いたものと同じ
（Ｃ）；実施例８で用いたものと同じ
（Ｂ）／（Ａ）＝３０／７０
【００９３】
・比較例１１
（Ａ）；チーグラー系触媒で重合されたアイソタクチックポリプロピレン｛密度０．９０ｇ／ｃｍ3、ＭＦＲ＝１．０ｇ／１０分（２１０℃、２１６０ｇ荷重）、引張弾性率１１×１０3ｋｇｆ／ｃｍ2、Ｍｗ／Ｍｎ＝４．６｝
（Ｂ）；実施例１で用いたものと同じ
（Ｃ）；実施例８で用いたものと同じ
（Ｂ）／（Ａ）＝３０／７０
【００９４】
・実施例１１
（Ａ）；実施例１で用いたものと同じ
（Ｂ）；リン化合物（リン酸二水素カリウム）をリン元素換算で１００ｐｐｍ（カリウム元素換算で１２５ｐｐｍ）、ナトリウム塩（酢酸ナトリウム）をナトリウム元素換算で６５ｐｐｍ含むエチレン含有量２７モル％、ケン化度９９．６％、ＭＦＲ＝１４ｇ／１０分（２１０℃、２１６０ｇ荷重）のＥＶＯＨ
（Ｃ）；実施例１で用いたものと同じ
（Ｂ）／（Ａ）＝３０／７０
【００９５】
・実施例１２
（Ａ）；実施例１で用いたものと同じ
（Ｂ）；リン化合物（リン酸二水素カリウム）をリン元素換算で１００ｐｐｍ（カリウム元素換算で１２５ｐｐｍ）、ナトリウム塩（酢酸ナトリウム）をナトリウム元素換算で６５ｐｐｍ含むエチレン含有量４４モル％、ケン化度９９．６％、ＭＦＲ＝１７ｇ／１０分（２１０℃、２１６０ｇ荷重）のＥＶＯＨ
（Ｃ）；実施例１で用いたものと同じ
（Ｂ）／（Ａ）＝３０／７０
【００９６】
実施例１３
実施例１において、カルボン酸変性ポリオレフィン（Ｃ）を配合せず、オレフィン系共重合体（Ａ）およびＥＶＯＨ（Ｂ）のみを一時に押出成形した以外は実施例１と同様にして多層フィルムおよび単層シートを作成した以外は実施例１と同様して試験をおこなった。評価結果は表１にまとめて示す。
【００９７】
実施例１４
実施例１において、オレフィン系共重合体（Ａ）、ＥＶＯＨ（Ｂ）およびカルボン酸変性ポリオレフィン（Ｃ）を同時にドライブレンドし、３種の樹脂を一時に押出成形した以外は実施例１と同様にして多層フィルムおよび単層シートを作成した以外は実施例１と同様して試験をおこなった。評価結果は表１にまとめて示す。
【００９８】
【表１】
0003720517.tif 000002
【００９９】
【発明の効果】
本発明の樹脂組成物は、柔軟性、ガスバリア性、およびフレーバーバリア性に優れており、パッキング材およびそれを用いた包装容器として好適である。